(57)【要約】【課題】抗菌性金属を用いなくても、従来より優れた抗菌作用を発揮することができる非晶質炭素膜とその製造方法を提供する。【解決手段】フッ素を含有した非晶質炭素膜であって、膜表面が酸素で修飾されている非晶質炭素膜。炭化水素系ガスおよび炭化フッ素系ガスを用いて、プラズマＣＶＤ法によって基材上にフッ素化非晶質炭素膜を形成する膜形成工程と、酸素プラズマ処理によって、形成されたフッ素化非晶質炭素膜の表面を酸素で修飾する酸素修飾工程とを備えている非晶質炭素膜の製造方法。【選択図】図１
2020033592.tif 000002
【特許請求の範囲】
【請求項１】
フッ素を含有した非晶質炭素膜であって、
膜表面が酸素で修飾されていることを特徴とする非晶質炭素膜。
【請求項２】
膜表面における炭素の原子組成百分率Ｃに対するフッ素の原子組成百分率Ｆの比Ｆ／Ｃが、０．０５以上であることを特徴とする請求項１に記載の非晶質炭素膜。
【請求項３】
膜表面における炭素の原子組成百分率Ｃに対する酸素の原子組成百分率Ｏの比Ｏ／Ｃが、０．５以上であることを特徴とする請求項１または請求項２に記載の非晶質炭素膜。
【請求項４】
膜表面の純水に対する接触角が、３０°未満であることを特徴とする請求項１ないし請求項３のいずれか１項に記載の非晶質炭素膜。
【請求項５】
ＪＩＳ  Ｚ２８０１で規定されているフィルム接着法による評価方法における抗菌活性値Ｒの値が、２．０以上であることを特徴とする請求項１ないし請求項４のいずれか１項に記載の非晶質炭素膜。
【請求項６】
膜厚が０．１〜１０μｍであることを特徴とする請求項１ないし請求項５のいずれか１項に記載の非晶質炭素膜。
【請求項７】
請求項１ないし請求項６のいずれか１項に記載の非晶質炭素膜の製造方法であって、
炭化水素系ガスおよび炭化フッ素系ガスを用いて、プラズマＣＶＤ法によって基材上にフッ素化非晶質炭素膜を形成する膜形成工程と、
酸素プラズマ処理によって、形成された前記フッ素化非晶質炭素膜の表面を酸素で修飾する酸素修飾工程とを備えていることを特徴とする非晶質炭素膜の製造方法。
【請求項８】
前記基材が、高分子材料であることを特徴とする請求項７に記載の非晶質炭素膜の製造方法。
【請求項９】
前記高分子材料が、汎用ポリスチレンであることを特徴とする請求項８に記載の非晶質炭素膜の製造方法。
【請求項１０】
前記酸素プラズマ処理に、大気圧酸素プラズマ処理を用いることを特徴とする請求項７ないし請求項９のいずれか１項に記載の非晶質炭素膜の製造方法。
【発明の詳細な説明】
【技術分野】
【０００１】
本発明は、従来より優れた抗菌作用を発揮することができる非晶質炭素膜とその製造方法に関する。
【背景技術】
【０００２】
医療の分野では、置換医療など医療技術の高度化が急速に進んでおり、医療の高度化に伴って、安価で安全性に優れた革新的な医療材料の開発が強く求められている。このような状況下、ダイヤモンド状炭素（ＤＬＣ膜）とも称される非晶質炭素膜は、高硬度、低摩擦および耐食性を備えているだけでなく、優れた化学的安定性と、人体と同じ炭素と水素から構成され優れた生体適合性とを有しているため、上記した要求に適合する材料として特に注目されており、医療機器や医療デバイスへの応用が期待されている。
【０００３】
即ち、医療機器や医療デバイスには金属や高分子材料等の素材が用いられるが、これらの素材は体内に入ると異物として認識され、拒絶反応を誘起するという問題がある。そこで、このような拒絶反応の誘起を防止する方法として、素材の表面を改質することが検討されており、例えば、素材の表面を非晶質炭素膜で被覆することで生体適合性を付与する医療デバイスの製造技術の開発が活発に行われている。具体的には、これまでにステント、内視鏡、メスハンドル、注射針等の各種の医療機器や人工関節等の生体埋込型の医療デバイスにおいて、従来使用されてきた素材の表面に対して非晶質炭素膜を被覆させることが行われている。
【０００４】
一方、医療現場で使用される医療機器や医療デバイスの表面は、増殖の速い細菌や微生物の温床となりやすく、これらが人に感染すると感染症を発生する恐れがある。このため、素材の表面に被覆される非晶質炭素膜の表面も抗菌作用を有していることが好ましく、非晶質炭素膜に抗菌作用を付与する技術の開発が活発に行われている。
【０００５】
具体的には、例えば、特許文献１では、図８に示すように、基材１上に形成され、銀、銅、金、白金、亜鉛等から選択された抗菌作用を有する抗菌性金属の微粒子３を分散含有させたＤＬＣ膜２が提案されている。また、特許文献２では、抗菌性金属の薄膜の一部をＤＬＣ膜から露出させることが提案されている。
【先行技術文献】
【特許文献】
【０００６】
【特許文献１】特開２０１５−８１３７０号公報
【特許文献２】特開平１０−１１０２５７号公報
【発明の概要】
【発明が解決しようとする課題】
【０００７】
しかしながら、上記した各技術は、いずれも、抗菌性金属を用いて抗菌作用を付与しているため、コストが大きく上昇する恐れがある。また、その抗菌効果も、医療現場で使用される医療機器や医療デバイスにとって、十分なものとは言えなかった。
【０００８】
そこで、本発明は、抗菌性金属を用いなくても、従来より優れた抗菌作用を発揮することができる非晶質炭素膜とその製造方法を提供することを課題とする。
【課題を解決するための手段】
【０００９】
本発明者は、最初に、細菌や微生物は素材表面に存在する水に着床することにより増殖するため、細菌や微生物の素材表面への着床を防止することにより、抗菌作用を高めることができると考えた。そして、具体的な手段として、非晶質炭素膜の撥水性を高めることが有効であると考え、非晶質炭素膜のフッ素化を試みた。しかし、フッ素化によってある程度の抗菌作用が発現する傾向は認められたものの、未だ十分とは言えないことが分かった。
【００１０】
そこで、次に、非晶質炭素膜のフッ素化をベースとして、種々の実験と検討を行い、抗菌効果の向上について評価した。そして、従来より、抗菌性を有する一方で撥水性を低下させることが知られており、フッ素化とは相容れないと考えられていた酸素を用いた場合、顕著な抗菌作用が発現されることを見出した。即ち、フッ素化された非晶質炭素膜の表面をさらに酸素で修飾した場合、顕著な抗菌作用が発現されることを見出した。
【００１１】
そして、さらに検討を進めたところ、非晶質炭素膜の膜表面における炭素の原子組成百分率Ｃ（ａｔ％）に対するフッ素の原子組成百分率Ｆ（ａｔ％）の比Ｆ／Ｃ、炭素の原子組成百分率Ｃ（ａｔ％）に対する酸素の原子組成百分率Ｏ（ａｔ％）の比Ｏ／Ｃ、および非晶質炭素膜の表面における純水に対する接触角のいずれかを適切に制御することにより抗菌作用をさらに向上させることができることが分かった。
【００１２】
具体的には、Ｆ／Ｃを０．０５以上、またはＯ／Ｃを０．５以上、あるいは接触角を３０°未満とすることにより、さらに抗菌性が向上して、ＪＩＳ  Ｚ２８０１のフィルム接着法に規定する抗菌活性値Ｒにおいて、抗菌効果があるとされる２．０を大きく上回って、顕著な抗菌作用が確実に発現されることが分かった。
【００１３】
このような抗菌効果の向上が得られたのは、フッ素化されていない非晶質炭素膜を酸素で修飾するのみでは、抗菌作用が十分に発現されないことから考えると、フッ素化による抗菌効果と酸素の修飾による抗菌効果とが相乗的に発揮されたためと推測される。従来の非晶質炭素膜のフッ素化は撥水性を向上させるために行われる技術であるため、撥水性を低下させる酸素修飾と組み合わせることによりこのような優れた抗菌作用が得られたことは驚くべき結果と言える。
【００１４】
請求項１〜請求項５に記載の発明は、上記の知見に基づくものである。即ち、請求項１に記載の発明は、
フッ素を含有した非晶質炭素膜であって、
膜表面が酸素で修飾されていることを特徴とする非晶質炭素膜である。
【００１５】
そして、請求項２に記載の発明は、
膜表面における炭素の原子組成百分率Ｃに対するフッ素の原子組成百分率Ｆの比Ｆ／Ｃが、０．０５以上であることを特徴とする請求項１に記載の非晶質炭素膜である。
【００１６】
また、請求項３に記載の発明は、
膜表面における炭素の原子組成百分率Ｃに対する酸素の原子組成百分率Ｏの比Ｏ／Ｃが、０．５以上であることを特徴とする請求項１または請求項２に記載の非晶質炭素膜である。
【００１７】
また、請求項４に記載の発明は、
膜表面の純水に対する接触角が、３０°未満であることを特徴とする請求項１ないし請求項３のいずれか１項に記載の非晶質炭素膜である。
【００１８】
また、請求項５に記載の発明は、
ＪＩＳ  Ｚ２８０１で規定されているフィルム接着法による評価方法における抗菌活性値Ｒの値が、２．０以上であることを特徴とする請求項１ないし請求項４のいずれか１項に記載の非晶質炭素膜である。
【００１９】
そして、前記した非晶質硬質炭素層は、薄すぎると膜欠陥により基材が露出してしまう懸念があり、一方、厚すぎると膜の応力により密着性が低下してしまうため、基材上に０．１〜１０μｍの膜厚で形成されていることが好ましい。
【００２０】
即ち、請求項６に記載の発明は、
膜厚が０．１〜１０μｍであることを特徴とする請求項１ないし請求項５のいずれか１項に記載の非晶質炭素膜である。
【００２１】
そして、上記した本発明に係る非晶質炭素膜は、まず、炭化水素系ガスおよび炭化フッ素系ガスを原料ガスとして用い、プラズマＣＶＤ法によって基材上にフッ素化非晶質炭素膜を成膜した後、酸素プラズマ処理によって、フッ素化非晶質炭素膜の表面を酸素で修飾することにより得ることができる。
【００２２】
即ち、請求項７に記載の発明は、
請求項１ないし請求項６のいずれか１項に記載の非晶質炭素膜の製造方法であって、
炭化水素系ガスおよび炭化フッ素系ガスを用いて、プラズマＣＶＤ法によって基材上にフッ素化非晶質炭素膜を形成する膜形成工程と、
酸素プラズマ処理によって、形成された前記フッ素化非晶質炭素膜の表面を酸素で修飾する酸素修飾工程とを備えていることを特徴とする非晶質炭素膜の製造方法である。
【００２３】
そして、上記したプラズマＣＶＤ法による成膜は、低温で成膜することが可能であるため、金属やセラミックスだけでなく、金属やセラミックスに比べて耐熱温度が低いが、医療機器や医療デバイスに多く用いられている高分子材料を基材に用いることができる。そして、高分子材料の中でも汎用ポリスチレン（ＧＰＰＳ）に用いることが医療用として安価で汎用性が高く加工が容易であるという観点からより好ましい。
【００２４】
即ち、請求項８に記載の発明は、
前記基材が、高分子材料であることを特徴とする請求項７に記載の非晶質炭素膜の製造方法である。
【００２５】
そして、請求項９に記載の発明は、
前記高分子材料が、汎用ポリスチレンであることを特徴とする請求項８に記載の非晶質炭素膜の製造方法である。
【００２６】
また、上記した酸素プラズマ処理の方法としては、例えば、減圧下での低温プラズマ処理や大気圧酸素プラズマ処理などを用いることができ、中でも、大気圧酸素プラズマ処理は、大気圧下、低温で高い密度のプラズマを被処理物に直接照射して素早い処理が可能であり、しかも、装置構成が簡単で安価であるため好ましい。
【００２７】
即ち、請求項１０に記載の発明は、
前記酸素プラズマ処理に、大気圧酸素プラズマ処理を用いることを特徴とする請求項７ないし請求項９のいずれか１項に記載の非晶質炭素膜の製造方法である。
【発明の効果】
【００２８】
本発明によれば、抗菌性金属を用いなくても、従来より優れた抗菌作用を発揮することができる非晶質炭素膜とその製造方法を提供することができる。
【図面の簡単な説明】
【００２９】
【図１】本発明の一実施の形態の非晶質炭素膜の断面の模式図である。
【図２】プラズマＣＶＤ装置の概略の構成を示す模式図である。
【図３】大気圧プラズマ処理装置の主要部を示す斜視図である。
【図４】大気圧プラズマ処理方法を示す模式図である。
【図５】フィルム接着法による抗菌特性評価試験の手順を示す模式図である。
【図６】フィルム接着法による抗菌特性評価試験後の試料表面の観察結果を示す図である。
【図７】フィルム接着法による抗菌特性評価試験後の試料表面の観察結果を示す図である。
【図８】従来技術の抗菌性非晶質炭素膜の断面の模式図である。
【発明を実施するための形態】
【００３０】
以下、実施の形態に基づき、図面を参照しつつ本発明を説明する。
【００３１】
［１］非晶質炭素膜
最初に、本実施の形態に係る非晶質炭素膜について説明する。図１は本発明の一実施の形態の非晶質炭素膜（ＤＬＣ膜）の断面の模式図である。図１において、１は基材であり、４はフッ素含有ＤＬＣ膜であり、５はフッ素含有ＤＬＣ膜の上部で酸素により修飾されている酸素修飾層である。
【００３２】
図１に示すように、本実施の形態に係る非晶質炭素膜は、フッ素化によりフッ素を含有した非晶質炭素膜（フッ素含有ＤＬＣ膜４）であって、基材１上に形成されている。そして、フッ素含有ＤＬＣ膜４の表面には酸素で修飾された酸素修飾層５が形成されている。
【００３３】
前記したように、本発明者は、このような構成とすることにより、優れた抗菌作用を発揮する非晶質炭素膜が提供できることを見出した。
【００３４】
本実施の形態に係る非晶質炭素膜が、優れた抗菌作用を発揮する理由は、前記したように、フッ素化による抗菌効果と酸素の修飾による抗菌効果とが相乗的に発揮されたためと推測される。
【００３５】
具体的には、フッ素は膜に撥水性を付与するため、菌の着床を抑制することができる。さらに、フッ素は細菌の糖代謝を阻害することができるため、細菌の増殖を停止させることができる。
【００３６】
そして、膜の表面に修飾された酸素は、膜に付着した細菌中の化学物質や酸化還元酵素の働きにより還元されて活性酸素となって、近傍の細胞壁や細胞膜および細胞内酵素を破壊するため、菌の増殖を停止させることや、酸素による嫌気性細菌の生育を停止させることができると推測される。
【００３７】
なお、本実施の形態に係る非晶質炭素膜による抗菌効果は、嫌気性細菌、特に大腸菌、黄色ブドウ球菌などの通性嫌気性細菌に対してより大きな抗菌効果を発揮する。
【００３８】
本実施の形態において、より顕著な抗菌作用を確実に発現させるために、フッ素含有ＤＬＣ膜４は、膜表面における炭素の原子組成百分率Ｃ（ａｔ％）に対するフッ素の原子組成百分率Ｆ（ａｔ％）の比Ｆ／Ｃが、０．０５以上であることが好ましい。なお、このＦ／Ｃは、例えばＸＰＳ（Ｘ−Ｒａｙ  Ｐｈｏｔｏｅｌｅｃｔｒｏｎ  Ｓｐｅｃｔｏｒｏｓｃｏｐｙ）を用いて計測されるＤＬＣ膜表面における各元素の原子組成百分率に基づいて求めることができる。なお、より顕著な抗菌作用を確実に発現させるためのＦ／Ｃに上限はないが、膜として形成させるといった観点から２．０以下であることが好ましい。
【００３９】
そして、フッ素含有ＤＬＣ膜４の表面に形成された酸素修飾層５は、炭素の原子組成百分率Ｃ（ａｔ％）に対する酸素の原子組成百分率Ｏ（ａｔ％）の比Ｏ／Ｃが、０．５以上であることが好ましい。なお、このＯ／Ｃも前記したＦ／Ｃと同様にＸＰＳを用いて計測することにより求めることができる。なお、より顕著な抗菌作用を確実に発現させるためのＯ／Ｃに上限はないが、フッ素の効果を発現させるといった観点から３．０以下であることが好ましい。
【００４０】
また、非晶質炭素膜の表面における純水に対する接触角は、３０°未満であることが好ましい。接触角を３０°未満とすることにより、親水性となり菌と接触しやすくなるため、より十分な抗菌効果を発現させることができる。
【００４１】
なお、この接触角の制御は、フッ素含有ＤＬＣ膜４を成膜する際にＦ／Ｃを制御すること、酸素修飾層５を形成する際にＯ／Ｃを制御することのいずれかまたは両方を行うことによって行うことができる。
【００４２】
本実施の形態に係る非晶質炭素膜においては、Ｆ／Ｃ、Ｏ／Ｃ、接触角を上記のように制御することにより、ＪＩＳ  Ｚ２８０１のフィルム接着法に規定する抗菌活性値Ｒを、抗菌効果があるとされる２．０以上（Ｒ≧２．０）とすることができ、医療機器、医療デバイスとして、より十分な抗菌性を確保することができる。抗菌活性値Ｒは、２．２以上であるとより好ましく、２．５以上であるとさらに好ましい。
【００４３】
本実施の形態において、基材１としては、特に限定されず、高分子材料、金属、セラミックス等、各種の医療機器や医療デバイスの材料として公知の材料を用いることができる。具体的な高分子材料としては、例えば、ポリスチレン、ポリウレタン、ポリエチレン、ポリプロピレン、ポリイミド、ポリアミド、シリコン、ゴムなどが挙げられるが、これらの内でも、医療用として安価で汎用性が高く加工が容易であるという点を考慮すると汎用性ポリスチレンが好ましい。そして、金属としては、例えば、チタン、チタン合金、ステンレス、コバルトクロムモリブテン合金、コバルトクロム合金、アルマイト処理をしたアルミニウムなどが挙げられる。また、セラミックスとしては、アルミナ、ジルコニアなどが挙げられる。
【００４４】
［２］非晶質炭素膜の製造方法
次に、本実施の形態に係る非晶質炭素膜の製造方法について説明する。
【００４５】
本実施の形態に係る非晶質炭素膜は、炭化水素系ガスおよび炭化フッ素系ガスを用いてプラズマＣＶＤ法によって基材上にフッ素化非晶質炭素膜を形成し、その後、酸素プラズマ処理によってフッ素化非晶質炭素膜の表面を酸素で修飾することにより製造することができる。以下、フッ素化非晶質炭素膜を形成する膜形成工程、酸素で修飾する酸素修飾工程の順に説明する。
【００４６】
１．膜形成工程
図２は、プラズマＣＶＤ装置の概略の構成を示す模式図である。図２において、１１はプラズマＣＶＤ装置であり、１２はチャンバー（成膜室）であり、１２ａはガス導入ポートであり、１２ｂはガス排出口であり、１３はカソードであり、１４はアノードであり、１５は高周波電源である。
【００４７】
チャンバー１２は、ガス導入ポート１２ａにおいてエッチング用のＨ２ガスおよび原料ガスの供給源に接続されており、ガス排出口において真空ポンプに接続されている。カソード１３は、周波数１３．５６ＭＨｚの高周波電源に接続されている。一方、アノード１４およびチャンバー１２は、接地されている。
【００４８】
先ず、基材１をカソード１３上にセットした後、チャンバー１２内を所定の真空度になるまで排気する。その後、ガス導入ポート１２ａからＨ２ガスを供給すると共に高周波電源１５を作動させる。これにより、チャンバー１２内にＨ２プラズマが発生して、Ｈ２プラズマで基材１の表面をエッチングして、清浄化することができる。
【００４９】
次に、炭化水素ガスと、炭化フッ素ガスを所定の混合比で混合させた原料ガスをガス導入ポート１２ａから供給する。そして、高周波電源を印加し、原料ガスをプラズマ化することにより生成された原料ガスの解離分子、およびイオンを基材１に照射する。これにより、基材１上にフッ素含有ＤＬＣ膜を成膜することができる。
【００５０】
なお、このフッ素含有ＤＬＣ膜の成膜に際して、原料ガス中の炭化水素ガスと炭化フッ素ガスの混合比を調整することにより、Ｆ／Ｃを所望の値になるように制御することができる。
【００５１】
本実施の形態において、炭化水素ガスとしては、カーボンを供給できる炭化水素ガスであれば特に限定されないが、安価で入手も容易であるという観点から、メタンガスやエタンガス、アセチレンガスなどが好ましい。
【００５２】
炭化フッ素ガスとしては、フッ素を供給できる炭化フッ素ガスであれば特に限定されないが、安価で入手も容易であるという観点から、フッ化エタンガスやフッ化メタンガスなどが好ましい。
【００５３】
そして、非晶質硬質炭素層は前記した通り、薄すぎると膜欠陥により基材が露出してしまう懸念と、厚すぎると膜の応力により密着性が低下してしまうといった観点から、基材上に０．１〜１０μｍの膜厚で形成されていることが好ましい。なお、ＤＬＣ膜の膜厚は、例えば、成膜時間を調整することによって制御することができる。
【００５４】
本実施の形態において、プラズマＣＶＤ法は、ＤＬＣ膜を低温で成膜することが可能な方法であるため、耐熱温度が７０〜９０℃であるポリスチレン（ＰＳ）などの高分子材料製のような耐熱温度が低い基材上への成膜が可能である。
【００５５】
２．酸素修飾工程
フッ素含有ＤＬＣ膜４を成膜後、フッ素含有ＤＬＣ膜４の表面を酸素プラズマ処理して、酸素修飾層５を形成させる。Ｏ／Ｃは、例えば酸素プラズマによる処理時間を調整することによって所望の比に制御することができる。
【００５６】
具体的な酸素プラズマ処理法としては、例えば、減圧下での低温プラズマ処理法や大気圧酸素プラズマ処理などを挙げることができるが、中でも、前記した通り、大気圧酸素プラズマ処理は、大気圧下、低温で高い密度のプラズマを被処理物に直接照射して素早い処理が可能であり、しかも、装置構成が簡単で安価であるため好ましい。
【００５７】
大気圧プラズマ処理装置には、リモート型、ジェット型など各種の装置が開発されており、本実施の形態ではこれらの公知の装置を用いることができるが、中でもダメージフリーマルチプラズマジェット装置は、放電損傷を与えず低温で処理できるため特に好ましい。
【００５８】
図３は、大気圧プラズマ処理装置の主要部を示す斜視図であり、図４は大気圧プラズマ処理方法を示す模式図である。なお、ここでは、大気圧プラズマ処理装置として、ダメージフリーマルチプラズマジェット型の大気圧プラズマ処理装置を記載している。図３、図４において、２１は大気圧プラズマノズルであり、２２はステージであり、２３は試料台である。なお、大気圧プラズマノズル２１には、ｋＨｚオーダー（〜２０ｋＨｚ）のパルス電源を備えるプラズマ生成部（図示省略）が連結されている。また、Ｗは基材の表面にフッ素含有ＤＬＣ膜を形成させた試料である。
【００５９】
試料Ｗは、ステージ２２上に設置された試料台２３上にｘ方向に沿って載置される。大気圧プラズマノズル２１は、ｘ方向、ｚ方向（上下方向）に移動可能であり、ステージ２２はｙ方向（ｘ方向に対して垂直な方向）に移動可能である。
【００６０】
そして、試料Ｗが大気圧プラズマノズル２１の直下に位置するようにステージ２２をｙ方向に移動させた後、試料Ｗの表面とノズルの先端との間隔が処理に好適な間隔となるように、大気圧プラズマノズル２１をｚ方向に移動させる。その後、電源を作動させて酸素プラズマを生成させる。そして、生成させた酸素プラズマを大気圧プラズマノズル２１から試料Ｗに向けて照射しながら、所定の速度で大気圧プラズマノズル２１をｘ方向に移動させて、試料Ｗの表面をスキャンニングする。これにより、ＤＬＣ膜の表面が酸素プラズマ処理されて、酸素修飾層５が形成される。
【実施例】
【００６１】
以下、実施例に基づき本発明をより具体的に説明する。
【００６２】
［１］実験１
１．実験方法
実験１として、基材に汎用ポリスチレン（ＧＰＰＳ）を用いて、基材上にフッ素含有と非含有の２種類のＤＬＣ膜（１．０μｍ厚）を形成させ、これら２種類のＤＬＣ膜のそれぞれについて、酸素修飾有と酸素修飾無の２種類、合計４種類のＤＬＣ膜を被覆した試験片を作製し、それぞれのＤＬＣ膜の抗菌特性を評価する実験を行った。
【００６３】
（１）ＤＬＣ膜の作製
（ａ）フッ素含有ＤＬＣ膜の形成
基材をＨ２プラズマを用いてエッチングした後、高周波プラズマＣＶＤ法を用いてフッ素含有ＤＬＣ膜を形成させた。下記に形成条件を示す。
原料ガス：メタン（ＣＨ４）と６フッ化エタン（Ｃ２Ｆ６）との混合ガス
（混合比：ＣＨ４：Ｃ２Ｆ６＝４：６）
反応圧力：１３．３ＧＰａ
印加電力：５４０Ｗ
成膜時間：３０ｍｉｎ
基材    ：ＧＰＰＳ（サイズ：縦５０ｍｍ×横５０ｍｍ×厚１０ｍｍ）
【００６４】
（ｂ）フッ素非含有ＤＬＣ膜の形成
原料ガスとしてメタン（ＣＨ４）のみを用いたこと以外は、上記したフッ素含有ＤＬＣ膜の形成と同じ条件でフッ素非含有ＤＬＣ膜を形成した。
【００６５】
（２）酸素修飾
形成させたフッ素含有ＤＬＣ膜、フッ素非含有ＤＬＣ膜のそれぞれを２つに分け、一方を大気圧プラズマ処理して表面に酸素修飾を施し、他方については酸素修飾を施さなかった。酸素修飾に際して使用した大気圧プラズマ処理装置および処理条件を下記に示す。
処理装置  ：ダメージフリーマルチプラズマジェット装置
反応ガス  ：酸素（Ｏ２）
反応ガス量：１０Ｌ／ｍｉｎ
処理時間  ：１５ｍｉｎ
【００６６】
２．評価
（１）評価項目と評価方法
（ａ）Ｆ／Ｃ：作成した試験片のＤＬＣ膜表面をＸＰＳ法を用いてフッ素の原子組成百分率Ｆと炭素の原子組成百分率Ｃを計測し、計測結果からＦ／Ｃを求めた。なお、ＸＰＳ計測は、（株）プラズマコンセプト東京社製ダメージフリーマルチプラズマジェット装置（ＪＰＳ−９０１００ＭＣ）を用いて、Ｘ線：ＭｇＫα線、電圧：１０．０ｋｖ、電流：１０ｍＡの条件下で行った。
【００６７】
（ｂ）Ｏ／Ｃ：作成した試験片のＤＬＣ膜表面をＸＰＳ法を用いて酸素の原子組成百分率Ｏと炭素の原子組成百分率Ｃを計測し、計測結果からＯ／Ｃを求めた。
【００６８】
（ｃ）接触角  ：試験片のＤＬＣ膜表面に純水の液滴を表面に接触させて着滴したときの試料面とのなす角度を計測した。
【００６９】
（ｄ）抗菌特性：ＪＩＳ  Ｚ２８０１：２０１０で規定されているフィルム接着法による評価方法を用いて抗菌活性値Ｒを求めた。なお、菌種としては、大腸菌（ＮＢＲＣ−１２７３２）、黄色ブドウ球菌（ＮＢＲＣ−３９７２）の２種類を使用した。
【００７０】
具体的には、図５に示す手順で評価した。即ち、作製した５０×５０ｍｍの試験片（実験例１〜４）を滅菌済シャーレに入れた後、約１．０×１０５個の試験菌を含む菌液０．４ｍＬを試験片の中央部に滴下し、４０×４０ｍｍに切断したポリエチレン（ＰＥ）フィルムで被覆した。そして、このシャーレを、３５℃、相対湿度９０％の環境下に置いて、２４時間培養した。その後、試験菌を洗い出した後、シャーレに入れ、１ｃｍ２当りの生菌数を測定した。作製した試験片とｃｏｎｔｒｏｌの試験片の測定結果から下記の式を用いて抗菌活性値Ｒ（ｎ＝３の平均値）を求めた。なお、無加工試験片（ｃｏｎｔｒｏｌ）は、基材（ＧＰＰＳ）のみでＤＬＣ膜を設けていない（未コート）試験片を作製して、同様に培養したものである。
抗菌活性値Ｒ＝ｌｏｇ１０Ａ／Ｂ
Ａ：無加工試験片（ｃｏｎｔｒｏｌ）の培養後生菌数
Ｂ：対象試料の培養後生菌数
【００７１】
また、フィルム接着法試験後のシャーレを目視観察した。
【００７２】
（２）評価結果
（ａ）Ｆ／Ｃ、Ｏ／Ｃおよび接触角の評価結果
Ｆ／Ｃ、Ｏ／Ｃおよび接触角の評価結果を表１に示す。
【００７３】
【表１】
2020033592.tif 000003
【００７４】
（ｂ）抗菌特性試験の結果
抗菌特性試験の結果を表２、表３に示す。なお、抗菌特性については、抗菌活性値Ｒ≧２．５の場合を「優」で、２．５＞Ｒ≧２．２の場合を「良」、２．２＞Ｒ≧２．０の場合を「可」、Ｒ＜２．０の場合を「不可」で表記した。また、フィルム接着法試験後のシャーレの観察結果を、図６（大腸菌）、図７（黄色ブドウ球菌）に示す。
【００７５】
【表２】
2020033592.tif 000004
【００７６】
表２に示すように、大腸菌に対しての抗菌作用は、フッ素を含有し、酸素修飾された実施例１のみで抗菌性有りとされる２．０以上の値を示した。
【００７７】
そして、図６に示すように、実験例１−Ａ（図６（ａ））では大腸菌が死滅したことを示す白色の斑点が全域に亘って観察され、一方、酸素修飾されていてもフッ素を含有していない実験例２−Ａ（図６（ｂ））、フッ素を含有していても酸素修飾されていない実験例３−Ａ（図６（ｃ））、フッ素を含有しておらず酸素修飾もされていない実験例４−Ａ（図６（ｄ））の場合には、それぞれ大腸菌に対して白色の斑点が観察されなかった。
【００７８】
【表３】
2020033592.tif 000005
【００７９】
表３に示すように、黄色ブドウ球菌に対しての抗菌作用は、大腸菌に対する試験と同様にフッ素を含有し、酸素修飾された実験例１のみで、抗菌性有りとされる２．０以上の値を示した。
【００８０】
そして、黄色ブドウ球菌の抗菌特性試験においては、死滅した菌は大腸菌と異なり透明となるが、図７に示すように、実験例１−Ｂ（図７（ａ））では、黄色ブドウ球菌が死滅したことを示す透明な領域が全体に亘って観察され、一方、実験例２−Ｂ（図７（ｂ））、実験例３−Ｂ（図７（ｃ））、実験例４−Ｂ（図７（ｄ））では、白色の斑点が観察された。
【００８１】
以上より、本実施の形態によれば、フッ素を含有し、酸素修飾されたＤＬＣ膜は、大腸菌、黄色ブドウ球菌の双方に対して、優れた抗菌効果を有していることが確認できた。一方、フッ素を含有していても酸素修飾されていないＤＬＣ膜、酸素修飾されていてもフッ素を含有していないＤＬＣ膜、およびフッ素非含有で酸素修飾もされていないＤＬＣ膜は、抗菌活性値Ｒが２．０を大きく下回っており、フッ素含有と酸素修飾のいずれか一方のみの場合およびフッ素非含有で酸素修飾がされていない場合は、顕著な抗菌効果が得られないことが確認できた。
【００８２】
［２］実験２
１．実験方法
実験２として、フッ素含有ＤＬＣを酸素修飾した非晶質炭素膜において、十分な抗菌性を得るために好ましいＦ／ＣとＯ／Ｃの範囲を調べるために実験を行った。実験１とプラズマＣＶＤの成膜における原料気体の混合比率と、酸素修飾の処理時間以外については同様の方法で、表４に示す試験片を作成し、実験１と同様に評価した。なお、Ｆ／Ｃをそれぞれ、０．１、０．０５、０．０４とするためプラズマＣＶＤを用いた成膜時のメタン：６フッ化エタンの混合比率を、４：５、２：５、１：３とし、Ｏ／Ｃ比をそれぞれ、１．０、０．５、０．４とするために酸素修飾の処理時間を、１５ｍｉｎ、７．５ｍｉｎ、５．５ｍｉｎとした。
【００８３】
【表４】
2020033592.tif 000006
【００８４】
２．評価結果
試験の結果を表５、表６に示す。
【００８５】
【表５】
2020033592.tif 000007
【００８６】
【表６】
2020033592.tif 000008
【００８７】
表５と表６に示す結果から、Ｆ／Ｃが０．０５以上、またはＯ／Ｃが０．５以上で良好な抗菌性を得ることができることが分かった。
【００８８】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００８９】
１                      基材
２                      ＤＬＣ膜
３                      抗菌性金属の微粒子
４                      フッ素含有ＤＬＣ膜
５                      酸素修飾層
１１                    プラズマＣＶＤ装置
１２                    チャンバー
１２ａ                  ガス導入ポート
１２ｂ                  ガス排出口
１３                    カソード
１４                    アノード
１５                    高周波電源
２１                    大気圧プラズマノズル
２２                    ステージ
２３                    試料台
Ｗ                      試料
【図１】
2020033592.tif 000009
【図２】
2020033592.tif 000010
【図３】
2020033592.tif 000011
【図４】
2020033592.tif 000012
【図５】
2020033592.tif 000013
【図６】
2020033592.tif 000014
【図７】
2020033592.tif 000015
【図８】
2020033592.tif 000016